上記ディスクを曲げ、試験した。性凝集体も含有しない。比較例の全てにおいて、粗粒はグレード50であった。これらの実施例の繊維ディスクを、以下の方法に従って試験した。mの310ステンレス鋼ワークピースの面を研削するのに用いた。別のワークピースを1分間研削するのに用いた。向上させることを示している。比較例T用の被覆研磨ディスクを、以下の方法に従って作製した。被覆して、メイクコートを形成した。その湿潤被覆重量は約164g/m2であった。コートに静電塗装した。得られた物品を、93°Cで150分間前硬化した。よびメイクコート上に平均重量約658g/m2で塗布し、サイズコートを形成した。得られた生成物を、93°Cで11.5時間硬化した。スーパーサイズコートを形成した。げ、相対湿度45%で1週間吸湿させて、試験した。実施例24を、主に2つを除いて、比較例Tの作製方法に従って作製した。イクコート前駆体に被覆重量約74g/m2で静電塗装した。スーパーサイズコートハーは被覆しなかった。方法IIを用いて、これらの実施例の研磨物品を試験した。4枚のディスクを試験し、その結果を表VIIに示した。助剤を含有し、該侵食性凝集体が棒状である被覆研磨物品。ートにより接着される請求項1記載の被覆研磨物品。請求項1記載の被覆研磨物品。4.該侵食性凝集体が、該砥粒の上に配置される請求項1記載の被覆研磨物品。5.該侵食性凝集体が、該砥粒の間に配置される請求項1記載の被覆研磨物品。7.該侵食性凝集体が、熱可塑性材料を含有する請求項1記載の被覆研磨物品。請求項7記載の被覆研磨物品。1記載の被覆研磨物品。11.該研削助剤が、モース硬度7以下を有する請求項1記載の被覆研磨物品。13.該砥粒が、モース硬度約7以下を有する請求項1記載の被覆研磨物品。項1記載の被覆研磨物品。請求項1記載の被覆研磨物品。ある請求項1記載の被覆研磨物品。